(57)【特許請求の範囲】
【請求項１】
アクリルアミドと架橋性単量体との共重合体であるポリアクリルアミド系高分子中に、グリセリン、ジグリセリン、ポリグリセリン、ポリエチレングリコール、１，３−ブチレングリコール、ソルビトール、マルビトール、ヒアルロン酸とその塩からなる群より選ばれる１種又は２種以上の湿潤剤と水を含有する高分子ゲルであって、前記共重合体の組成比が高分子ゲルの総量に対して１０〜２５重量％であり、架橋性単量体の配合量が高分子ゲルの総量に対して０．３重量％以下である高分子ゲルを使用することを特徴とするシート状唇用保湿パック料。
【請求項２】
アクリルアミドと架橋性単量体とグリセリン、ジグリセリン、ポリグリセリン、ポリエチレングリコール、１，３−ブチレングリコール、ソルビトール、マルビトール、ヒアルロン酸とその塩からなる群より選ばれる１種又は２種以上の湿潤剤と水を含有するモノマー配合液及び重合開始剤を、シート部材に形成された凹部内で重合を行って得られるポリアクリルアミド系高分子であって、モノマー配合液及び重合開始剤の総量に対して、上記モノマーの配合比が１０〜２５重量％であり架橋性単量体の配合量が０．３重量％以下であることを特徴とする、シート状唇用保湿パック料の製造方法。
【発明の詳細な説明】
【０００１】
【発明の属する技術分野】
本発明は、唇の荒れ、くすみ、なめらかさを改善し、口紅等の化粧品ののりを良くする効果にすぐれたシート状唇用保湿パック料に関する。
さらに詳しくは、ポリアクリルアミド系高分子中に湿潤剤と水を含有する高分子ゲルを使用することで、簡便に唇の状態を改善できる機能を有することを特徴とするシート状唇用保湿パック料に関する。
【０００２】
【従来の技術】
従来、唇の荒れを改善する目的で、多価アルコールやヒアルロン酸等の保湿剤を配合した口紅や、リップクリームが上市されている。例えば、特開平５−７０３２６号公報には、皮膜形成剤と湿潤剤と油剤と水からなる唇の荒れを改善することを目的としたリップ化粧料が提案されている。また、特開昭６１−１７６５１２号公報には、皮膜形成剤と湿潤剤と油脂とロウからなる口唇保護剤が提案されている。
【０００３】
【発明が解決しようとする課題】
しかしながら、秋から冬の空気が乾燥した状態では、唇の乾燥に伴う荒れは激しい場合が多く、前記リップ化粧料に代表される保湿口紅タイプの化粧料では、この問題を解決する効果が弱い問題があり、また、前記口唇保護剤は、効果は認められるものの溶液からゲル状の形態を有するため、塗布した上には口紅を使用できない問題や、塗布した口唇保護剤の皮膜を落とす必要があるため、落とすときに物理的負担を唇にかけてしまい、逆に唇を傷めてしまう問題があった。
【０００４】
貼付時や剥がす際の取扱いの簡便さにすぐれ、唇表面を被覆する効果も高いことから、シート状に成形された保湿効果の高いパック料を唇に貼付することは、これらの対策としては非常に効果的である。しかし、貼付する部分が、皮膚よりもデリケートで、形状も立体的で複雑な、唇の表面であるという点は新たな困難を生む。すなわち、シートをしっかりと密着させるには大きな粘着性能が要求され、且つ、剥がすときに唇表面にダメージを与えないようにするためには、細心の注意を持って粘着性能を調整せねばならず、容易に粘着性能を設定できる構成としていかなければならない。
【０００５】
また、シート部分には湿潤剤等の各種の有効成分の他、香料、防腐剤等を含有させる場合が考えられるが、これらをその効果を阻害せずに且つ安定してシート中に蓄えておける構成にするため、これらを蓄える部材にはこれら成分と反応しにくい化学組成のものを使用しなければならない。
【０００６】
【課題を解決するための手段】
本発明人らはこれらの問題に鑑み鋭意検討を行った結果、ポリアクリルアミド系高分子中に、湿潤剤と水を含有するゲルをシート状に成形したパック料を唇に貼り付けることでこの問題を解決した。すなわち、荒れた唇の状態を簡便に改善できる機能を有し、且つ、粘着性に優れ、その強さも重合時に容易に調整可能であるため使用中に脱落しにくく、剥がすときにも唇表面にダメージを与えないよう粘着力を適切に調節可能な唇用パック料が得られることを見出した。またこの構成のシート状パック料とすることで、ポリアクリルアミド高分子鎖中に多量の水分を始め有効成分、添加成分等をその効果を阻害することなく蓄えられる構造にできることを見出した。
【０００７】
さらに、本発明人らは、アクリルアミドと湿潤剤と水を含有するモノマー配合液及び重合開始剤を、シート部材に形成された凹部に充填し、この凹部内で重合を行ってポリアクリルアミド系高分子を得ることを特徴とする、シート状唇用保湿パック料の製造方法を見出した。
【０００８】
【発明の実施の形態】
本発明で言うポリアクリルアミド系高分子とは、アクリル酸アミド構造を持つ水溶性の重合性単量体で、アクリルアミドと共重合型の架橋性単量体との共重合によって得られる架橋型高分子である。
【０００９】
架橋性単量体の具体例としては、例えば、Ｎ，Ｎ’ーメチレンビスアクリルアミド、Ｎ，Ｎ’ーメチレンビスメタクリルアミド、Ｎ，Ｎ’ーエチレンビスアクリルアミド、Ｎ，Ｎ’ーエチレンビスメタクリルアミド、１，２ージアクリルアミドエチレングリコール等が挙げられる。
【００１０】
本発明で用いる湿潤剤は、グリセリン、ジグリセリン、ポリグリセリン、ポリエチレングリコール、１，３−ブチレングリコール、ソルビトール、マルビトール、ヒアルロン酸とその塩から選ばれる。
【００１１】
本発明のシート状唇用保湿パック料の高分子ゲルを構成する各成分の組成比としては、高分子ゲルの総量に対して、アクリルアミド類が１０〜２５重量％である。また、架橋性単量体の配合量としては高分子ゲルの総量に対して０．３重量％以下である。０．３重量％を超えると粘着性能が低下するほか、ゲル体の脆さが増大し、引っ張りや圧縮による切断や破壊が生じやすくなる場合がある。
【００１３】
湿潤剤の配合量としては、高分子ゲルの総量に対して０．０１〜８０重量％が好ましい。０．０１重量％未満では必要な水分を十分に保持することが困難になり、８０重量％を超えると、湿潤剤がシートから分離してべたつきの原因となるため好ましくない。
【００１４】
水の配合量は高分子ゲルの総量に対して１０〜９５重量％が好ましい。水の配合量が１０重量％未満では唇表面に十分な潤いを与えることができず、また９５重量％を超えると、ゲル体がシート状を保持するのが困難になる場合がある。
【００１５】
本発明のシート状唇用保湿パック料では、必要に応じて、粘着性付与剤、増粘剤の他、通常化粧料に使用可能な粉体（顔料、色素、樹脂等）、油剤、フッ素化合物、樹脂、界面活性剤、紫外線吸収剤、防腐剤、香料、保湿剤、生理活性成分（セラミド類、血行促進剤、痩身剤、ビタミン剤、抗炎症剤、メントール、プロポリス、有機酸類等）、酵素、塩類、溶媒、キレート剤、中和剤、ｐＨ調整剤等の成分を同時に配合することができる。
【００１６】
これらの成分を配合したシート状唇用保湿パック料の製造方法としては、例えば、従来公知のラジカル重合開始剤を用いて、熱、光などを用いることで重合させる方法が挙げられる。
【００１７】
前述の原料を配合した単量体溶液を熱重合する場合は、アゾビスシアノ吉草酸やアゾビスアミノプロパン２塩酸塩等のアゾ系重合開始剤や、硫酸第一鉄や亜二チオン酸、ピロ亜硫酸塩等の還元剤と過酸化水素やペルオキソ二硫酸塩等の過酸化物とからなるレドックス系重合開始剤を添加して重合することができる。また、光重合する場合は、アセトフェノン系、ベンゾインエーテル系、リン系、ベンゾフェノン系、チオキサントン系、アゾ系等の光ラジカル重合開始剤、ジアゾニウム塩、ジアリルヨードニウム塩、トリアリールスルホニウム塩等の光カチオン重合開始剤などを、必要に応じて単独又は２種以上を組み合わせて添加して重合することができる。
【００１８】
アクリルアミド類と湿潤剤と水を含有するモノマー配合液及び重合開始剤は、均一に攪拌した後、シート部材に形成された凹部に充填し、この凹部内で重合を行ってポリアクリルアミド系高分子を得るのが好ましい。これにより、あらかじめ成形されたゲル状のシートを短時間のうちに多量に生産可能であり、また、ゲルを打ち抜き成形する必要がなくなるため廃棄するゲルの発生が抑えられ、ゲルと抜き刃が接触しないため衛生面でも有利となる。
特に、光重合開始剤を用いて光の照射により重合させる方法との組み合わせが、重合開始がごく短時間に済み、且つ、重合反応の制御もしやすい点で好ましい。
【００１９】
得られたゲル体は、そのまま唇上に貼付しても良いし、必要に応じて不織布、フィルム等と複合しても良い。貼付する不織布やフィルムとしては、柔軟性に富むもののほうが貼付した際のフィット性に優れているため好ましい。
【００２０】
本発明のシート状唇用保湿パック料の形状としては、楕円形、円形、唇形、ハート形、半円形、半楕円形、方形などが挙げられ、唇にフィットする形状であれば特に制限はない。また、中心部や周辺部に位置合わせや使用性改善の目的で凸部や凹部を設けても構わない。さらに、印刷などの方法で、中心部や上下、前後の明示が行われていても構わない。さらにまた、上下の唇に対してそれぞれ形状を変化させたり、厚さや組成や接着力を変化させても構わない。一般的に上唇に対しては、下唇に対してよりも接着力を強化するか、薄く製造することが好ましい。そして、厚さは全面が均一であっても、部分的に厚さが変えてあっても構わない。その厚みとしては、０．１〜３ｍｍ程度が好ましい。
【００２１】
本発明のシート状唇用保湿パック料の構成としては、ポリアクリルアミド系高分子中に湿潤剤と水が保持された構造を有しており、唇に接触させた時に、湿潤剤が唇の粘膜に浸透していく構造を有していることが好ましい。
【００２２】
本発明のシート状唇用保湿パック料は、ポリアクリルアミド系高分子中に湿潤剤と水が保持された、高分子ゲルシート単体でも適用可能なほか、天然繊維、合成繊維、再生繊維からなる不織布、編織布、紙、合成樹脂フィルム、多孔性の発泡樹脂フィルム等の保持体の表面に、ゲル状のパック料が積層されたもの、また下記の多層構造に形成されたものが、形態保持性、使いやすさ、衛生面等から好ましい。例えば、唇に付着するパック料の表面に、さらに接着性を有する層を設けた多層構造のシート状唇用保湿パック料が挙げられる。
【００２３】
本発明のシート状唇用保湿パック料の使用方法としては、シートを唇に密着させてから０．１〜１０分間放置することが好ましく、特に好ましくは５分間放置してからシートを唇から剥離することが好ましい。また、本発明のシート状唇用保湿パック料は、シート体を密閉性のアルミシート等で包装してあることが好ましい。
【００２４】
【実施例】
以下、実施例および比較例によって本発明をさらに詳細に説明する。
尚、本発明で用いた官能特性評価方法は以下の通りである。
【００２５】
専門パネラー２０名を用いて、試作品の官能特性を冬場に一週間の連用試験で評価した。評価項目としては、「シート貼付中の日常会話程度の口の動きでも脱落したりしないか」、「貼付後５分でシートを剥がす際、唇に痛みを感じないか」、「貼付後に唇の荒れやくすみの状態は改善されたか」、「貼付後に唇はなめらかになったか」、「口紅ののりは良くなったか」の５項目で行った。効果があった場合を＋５点、効果が無かった場合を０点とし、その間を４段階で評価し、全員の合計点数を以て評価結果とした。従って合計点数が高いほど評価が高いことを示す。尚、口紅としては、市販のラスティングタイプの口紅を使用した。
【００２６】
また、粘着性能については、レオメーター（サン電子製ＣＲ１５０）を用いて垂直引張試験法（治具先端１２ｍｍφ円柱ＳＵＳ）により測定した。測定時の室温は２３℃、治具はシートの粘着面に垂直に１０秒間接触させた後、３００ｍｍ／分のスピードで引き上げた場合の最大荷重を測定値とした。数字が高いほど粘着力が高いことを示す。
【００２７】
実施例１
下記の処方および製造方法にてシート状唇用保湿パック料を作製した。
本品のポリエステルフィルムを剥がしてゲル部分を唇部分に貼り付け、５分後に剥がして官能評価を行った。
【００２８】
【表１】
0003781885.tif 000002
【００２９】
モノマー配合液（よく撹拌したもの）に重合開始剤を加え、よく撹拌した後、３８μｍ厚のポリエステルフィルムを敷いた流し型に流し込んで０．７ｍｍ厚のスペーサーを置いた後、上部に３８μｍ厚のポリエステルフィルムを乗せて、７０℃に加熱して６０分放置し重合を完結させる。この様にしてできたゲルシートを長径６０mm、短径３０ｍｍの長楕円形に打ち抜き、同時に長径方向の中央部に巾４５ｍｍのスリットを入れて、本発明のシート状唇用保湿パック料を得た。このときの粘着性能は１８５ｇであった。
【００３０】
実施例２
下記の処方および製造方法にてシート状唇用保湿パック料を作製した。
ポリエステルフィルムを剥がした後に不織布ごとゲル部分を唇部分に貼り付け、５分後に剥がして官能評価を行った。
【００３１】
【表２】
0003781885.tif 000003
【００３２】
モノマー配合液（よく撹拌したもの）に重合開始剤を加え、よく撹拌した後、３８μｍ厚のポリエステルフィルムを敷いた流し型に流し込んで０．７ｍｍ厚のスペーサーを置いた後、上部に目付量５０ｇ／ｍ2 のポリエステル不織布を乗せて、７０℃に加熱して６０分放置し重合を完結させる。この様にしてできたゲルシートを長径６０mm、短径３０ｍｍの長楕円形に打ち抜き、同時に長径方向の中央部に巾４５ｍｍのスリットを入れて、本発明のシート状唇用保湿パック料を得た。このときの粘着性能は２３４ｇであった。
【００３３】
実施例３
下記の処方および製造方法にてシート状唇用保湿パック料を作製した。
本品のポリエステルフィルムを剥がしてゲル部分を唇部分に貼り付け、５分後に剥がして官能評価を行った。
【００３４】
【表３】
0003781885.tif 000004
【００３５】
このモノマー配合液を用いた以外は実施例１と全て同様にして、本発明のシート状唇用保湿パック料を得た。このときの粘着性能は９２ｇであった。
【００３６】
実施例４
下記の処方および製造方法にてシート状唇用保湿パック料を作製した。
本品のゲル部分を、ポリウレタンフィルムごと下部の皿から剥がした後、ゲル部分を唇部分に貼り付け、５分後に剥がして官能評価を行った。
【００３７】
【表４】
0003781885.tif 000005
【００３８】
４℃に調節したモノマー配合液（よく撹拌したもの）を重合開始剤を加えてよく撹拌した後、３００μｍ厚の連続したポリプロピレン製シートを使用して、長径６０ｍｍ、短径３０ｍｍ、深さ０．７ｍｍの長楕円形の皿状の凹部を熱成形して多数設けた成形シートを作製した。次に、４℃に調整したモノマー配合液（よく攪拌したもの）を光重合開始剤を加えてよく攪拌した後、上記の成形シートの各皿部分に注入し、上部に３０μｍ厚のポリウレタンフィルムを置き、５０ミリワット／ｃｍ2 の強度の紫外線を６０秒間照射して重合反応させた。各皿部にできたゲルシートは上部のフィルムと下部の皿ごと、ゲル部分を切らないよう周囲に巾２ｍｍの縁が残るように一回り大きい長楕円形に切り抜き、同時に中央部に巾４５ｍｍのスリットを入れて本発明のシート状唇用保湿パック料を得た。このときの粘着性能は１９６ｇであった。本品のゲル部分を、ポリウレタンフイルムごと下部の皿から剥がし後、ゲル部分を唇部に貼り付け、５分後に剥がして官能評価を行った。
【００３９】
比較例１
アクリルアミドをアクリル酸ソーダに変えた以外は実施例１と同様にしてシート状パック料を得た。このときの粘着性能は４２６ｇであった。
本品のポリエステルフィルムを剥がしてゲル部分を唇部分に貼り付け、５分後に剥がして官能評価を行った。
【００４０】
比較例２
下記の処方および製造方法にてシート状唇用保湿パック料を作製した。
本品のポリエステルフィルムを剥がしてゲル部分を唇部分に貼り付け、５分後に剥がして官能評価を行った。
【００４１】
【表５】
0003781885.tif 000006
【００４２】
上記配合液を均一になるよう撹拌した後、９０℃に加熱して溶解させ、この液を実施例４の皿に流し込み、上に５０μｍ厚のポリエステルフィルムを乗せて、さらにその上からからアルミの平板で押さえ冷却固化させた。その後は実施例１と同様に処理してシート状パック料を得た。このときの粘着性能は６ｇであった。
【００４３】
表６に実施例および比較例の評価結果を示す。
【００４４】
【表６】
0003781885.tif 000007
【００４５】
表６の結果より、本発明の実施例は何れも各評価項目に対して高い評価を得ていることが判る。これに対して、比較例１は粘着力を向上させたものであるが、粘着力が高すぎて痛みを伴っていることが判る。そのため、剥離時に水を用いて剥離しなければならない例も多かった。また、比較例２は寒天やゼラチンを用いた粘着力の低いサンプルであるが、痛みは無いものの唇に乗っていないため、使用性が悪く評価が悪くなった。
【００４６】
【発明の効果】
以上の結果より、本発明のシート状唇用保湿パック料が、粘着性能のバランスに優れ、唇に貼付した後の唇の荒れ、くすみ、なめらかさの改善、口紅等ののりの効果でも優れたものであることがわかる。